КОМПОЗИЦИИ, СОДЕРЖАЩИЕ ПЕЧНУЮ ПЫЛЬ И ВОЛЛАСТОНИТ, И СПОСОБЫ ИХ ПРИМЕНЕНИЯ В ПОДЗЕМНЫХ ПЛАСТАХ

1. Способ цементирования, включающий:
обеспечение затвердевающей композиции, содержащей печную пыль, волластонит и воду; и
предоставление возможности схватывания затвердевающей композиции.
2. Способ по п. 1, отличающийся тем, что печная пыль содержит по меньшей мере один частично кальцинированный обжигаемый материал, выбранный из группы, состоящей из пыли цементообжигательной печи, пыли печи для обжига извести и их комбинации.
2
2
3
2
3
3
2
2
3. Способ по п. 1 или 2, отличающийся тем, что печная пыль содержит SiO, A1O, FeO, CaO, MgO, SO, NaO и KO.
4. Способ по п. 1 или 2, отличающийся тем, что содержание печной пыли в затвердевающей композиции составляет от примерно 1% до примерно 99% по массе относительно общего количества цементирующих компонентов, содержащихся в затвердевающей композиции.
5. Способ по п. 1 или 2, отличающийся тем, что содержание волластонита в затвердевающей композиции составляет от примерно 1% до примерно 75% по массе относительно общего количества цементирующих компонентов, содержащихся в затвердевающей композиции.
6. Способ по п. 1 или 2, отличающийся тем, что затвердевающая композиция дополнительно содержит портландцемент.
7. Способ по п. 6, отличающийся тем, что содержание портландцемента в затвердевающей композиции составляет от примерно 1% до примерно 75% по массе относительно общего количества цементирующих компонентов, содержащихся в затвердевающей композиции.
8. Способ по п. 6, отличающийся тем, что содержание портландцемента в затвердевающей композиции составляет от примерно 10% до примерно 50% по массе относительно общего количества цементирующих компонентов, содержащихся в затвердевающей композиции, при этом содержание печной пыли в затвердевающей композиции составляет от примерно 10% до примерно 50% по массе относительно общего количества цементирующих компонентов, содержащихся в затвердевающей композиции, и при этом содержание волластонита в затвердевающей композиции составляет от примерно 10% до примерно 50% по массе относительно общего количества цементирующих компонентов, содержащихся в затвердевающей композиции.
9. Способ по п. 1 или 2, отличающийся тем, что вода содержится в количестве, достаточном для получения поддающейся насосной перекачке суспензии.
10. Способ по п. 1 или 2, отличающийся тем, что затвердевающая композиция дополнительно содержит по меньшей мере одну добавку, выбранную из группы, состоящей из золы-уноса, шлака, глинистого сланца, цеолита, метакаолина, пемзы, перлита, извести, диоксида кремния, золы рисовой шелухи, мелкодисперсного цемента и любой их комбинации.
11. Способ по п. 1 или 2, отличающийся тем, что затвердевающая композиция дополнительно содержит по меньшей мере одну добавку, выбранную из группы, состоящей из диспергирующего агента, добавки для снижения прочности, ускорителя схватывания, замедлителя схватывания, утяжелителя, легковесной добавки, газообразующей добавки, добавки для улучшения механических свойств, материала для борьбы с потерей циркуляции, добавки для понижения водоотдачи, пенообразующей добавки, пеногасителя, нефтенабухающей частицы, водонабухающей частицы, тиксотропной добавки, кристаллического диоксида кремния, пирогенного диоксида кремния, силикатов, солей, волокон, гидрофильных глин, микросфер, диатомовой земли, эластомеров, эластомерных частиц, каучуков, латекса и любой их комбинации.
12. Способ по п. 1 или 2, отличающийся тем, что затвердевающую композицию вспенивают с помощью пенообразующего агента и газа.
13. Способ по п. 1 или 2, отличающийся тем, что затвердевающую композицию вводят в подземный пласт.
14. Способ по п. 1 или 2, отличающийся тем, что затвердевающую композицию используют при первичном цементировании.
15. Способ по п. 1 или 2, отличающийся тем, что затвердевающую композицию используют при ремонтном цементировании.
16. Способ цементирования, включающий:
введение затвердевающей композиции в затрубное пространство ствола скважины, где указанная затвердевающая композиция содержит пыль цементообжигательной печи, волластонит, портландцемент, воду и добавку, выбранную из группы, состоящей из золы-уноса, шлака, глинистого сланца, цеолита, метакаолина, пемзы, перлита, извести, диоксида кремния, золы рисовой шелухи, мелкодисперсного цемента и любой их комбинации; и
обеспечение возможности схватывания затвердевающей композиции.
17. Способ по п. 16, отличающийся тем, что содержание портландцемента в затвердевающей композиции составляет от примерно 10% до примерно 50% по массе относительно общего количества цементирующих компонентов, содержащихся в затвердевающей композиции, при этом содержание пыли цементообжигательной печи в затвердевающей композиции составляет от примерно 10% до примерно 50% по массе относительно общего количества цементирующих компонентов, содержащихся в затвердевающей композиции, и при этом содержание волластонита в затвердевающей композиции составляет от примерно 10% до примерно 50% по массе относительно общего количества цементирующих компонентов, содержащихся в затвердевающей композиции.
18. Способ по п. 16 или 17, отличающийся тем, что затвердевающая композиция содержит метакаолин в количестве от примерно 10% до примерно 50% по массе относительно общего количества цементирующих компонентов, содержащихся в затвердевающей композиции.
19. Цементировочная система, содержащая:
печную пыль;
волластонит; и
воду.
20. Цементировочная система по п. 19, дополнительно содержащая:
смесительное устройство для перемешивания затвердевающей композиции; и
насосное оборудование для доставки затвердевающей композиции в ствол скважины.
21. Цементировочная система по п. 19 или 20, отличающаяся тем, что затвердевающая композиция, печная пыль, волластонит и/или вода являются такими, как определено в любом из пп. 2-12.